(57)【要約】【課題】  パターニングされ、めっき焼けのない導体層パターン及び導体層パターン付き基材を生産性よく製造することができ、しかも、それ自体作製が容易であるめっき用導電性基材を提供する。【解決手段】  導電性基材の表面に絶縁層が形成されており、その絶縁層に開口方向に向かって幅広であってめっきを形成するための凹部のパターンが形成されているめっき用導電性基材において、上記凹部のパターンの最外周部分のパターンがその内側部分のパターンとは異なるパターンを含むものであるめっき用導電性基材。内側部分とは異なるパターンの単位面積における導電性基材の露出面積が、内側部分の単位面積における導電性基材の露出面積の１．５倍〜５倍であることが好ましい。【選択図】  図１５
2010007127.tif 000002
【特許請求の範囲】
【請求項１】
導電性基材の表面に絶縁層が形成されており、その絶縁層に開口方向に向かって幅広であってめっきを形成するための凹部のパターンが形成されているめっき用導電性基材において、上記凹部のパターンの最外周部分のパターンがその内側部分のパターンとは異なるパターンを含むものであるめっき用導電性基材。
【請求項２】
内側部分とは異なるパターンの単位面積における導電性基材の露出面積が、内側部分の単位面積における導電性基材の露出面積の１．５倍〜５倍である項１記載のめっき用導電性基材。
【請求項３】
最外周部分のパターンが、その一部分に、内側部分と同一のパターンを含む項１又は２のいずれかに記載のめっき用導電性基材。
【請求項４】
最外周部分のパターンの内側部分と異なるパターンのラインピッチが、内側部分のパターンのラインピッチの１／整数である項１〜３のいずれかに記載のめっき用導電性基材。
【請求項５】
最外周部分の領域幅が０．１ｍｍ〜１０ｍｍである項１〜４のいずれかに記載のめっき用導電性基材。
【請求項６】
絶縁層が、ＤＬＣ、Ａｌ２Ｏ３又はＳｉＯ２である項１〜５のいずれかに記載のめっき用導電性基材。
【請求項７】
絶縁層が、硬度が１０〜４０ＧＰａのＤＬＣからなる項１〜６のいずれかに記載のめっき用導電性基材。
【請求項８】
内側部分において、凹部の最小幅が１〜４０μｍ、凹部の最大幅が２〜６０μｍ及び凹部の間隔が５０〜１０００μｍである項１〜７のいずれかに記載のめっき用導電性基材。
【請求項９】
絶縁層の厚さが、０．５〜１０μｍである項１〜８のいずれかに記載のめっき用導電性基材。
【請求項１０】
（Ａ）導電性基材の表面に除去可能な凸状のパターンを、最外周部分のパターンがその内側部分のパターンとは異なるパターンになるように形成する工程、
（Ｂ）除去可能な凸状のパターンが形成されている導電性基材の表面に、ＤＬＣ又は無機材料からなる絶縁層を形成する工程及び
（Ｃ）絶縁層が付着している凸状のパターンを除去する工程を含むことを特徴とする絶縁層に開口方向に向かって幅広であってめっきを形成するための凹部のパターンが形成されているめっき用導電性基材の製造方法。
【請求項１１】
項１〜９のいずれかに記載のめっき用導電性基材のめっきを形成するための凹部にめっきにより金属を析出させることを特徴とする導体層パターンの製造法。
【請求項１２】
最外周部分の凹部パターンがその内側部分の凹部パターンとは異なる凹部パターンを含むに析出した金属の厚みが、内側部分の凹部パターンに析出した金属の厚みの７０％以上になるように金属を析出される項１１に記載の導体層パターンの製造法。
【請求項１３】
（イ）項１〜９のいずれかに記載のめっき用導電性基材の凹部にめっきにより金属を析出させる工程、
（ロ）上記めっき用導電性基材の凹部に析出させた金属を別の基材に転写する工程を含むことを特徴とする導体層パターン付き基材の製造方法。
【発明の詳細な説明】
【技術分野】
【０００１】
本発明は、めっき用導電性基材、その製造法及びそれを用いた導体層パターン若しくは導体層パターン付き基材の製造方法、に関する。
【背景技術】
【０００２】
電磁波を発生するディスプレイの表示面等を電磁波遮蔽する方法は、従来より種々の提案がなされている。例えば、被遮蔽面上に電磁波遮蔽塗料を全面塗布する方法、被遮蔽面上に金属箔を貼り合わせる方法、金属めっきされた繊維メッシュを樹脂シートにラミネートした電磁波遮蔽シートを被遮蔽面に貼り合わせる方法、導電性繊維をメッシュ状に編んだものを被遮蔽面に貼り合わせる方法等が一般的に行われている。
【０００３】
これらのうち、透明ガラス面、透明樹脂パネル面、陰極線管（ＣＲＴ）やプラズマディスプレイパネル（ＰＤＰ）などのディスプレイの表示面等を電磁波遮蔽する場合には、電磁波遮蔽用部材が薄くて、光透過性（透明性）が良好で、これらに相反する電磁波遮蔽性をバランスよく両立させるものとして、金属メッシュを用いた電磁波遮蔽用部材が主流になっている。
【０００４】
金属メッシュを電磁波シールド層として有する電磁波遮蔽用部材の製造法として、特許文献１には、メッシュ状に金属電着が可能な電着基板上に金属電解液を使用して金属を電着し、接着剤を介して電磁波遮蔽基板に接着転写して電磁波遮蔽板を作製する方法（以下、転写法という）が記載されている。上記の電着基板は、金属板等の導電性基板の上に、電着を阻害する絶縁性膜でメッシュパタ−ンと逆パターンを形成し、メッシュ状に金属電着が可能な電着部を露出させるようにして作製される。また、特許文献１には、絶縁層支持体上に凸状の導電性メッシュ層を形成した電着基板を用いる方法が記載されている。
【０００５】
特許文献２には、電子部品の回路パターンやセラミックコンデンサの電極パターンを作製するための金属層転写用ベースシートが開示されている。金属層転写用ベースシートは、ベース金属層および電気絶縁層を備え、ベース金属層の表面には、転写金属層を電解めっきにより形成するための凸状パターンが形成されており、電気絶縁層は、ベース金属層の表面における前記凸状パターンが形成されていない部分に、形成されているものである。金属層転写用ベースシートの製造法として、ベース金属層の表面に、ドライフィルムレジストなどを用いてエッチングレジストを凸状パターンと同一パターンで形成し、エッチングレジストで覆われず露出しているベース金属層の表面をエッチングして凹部を形成し、この後、エッチングレジストを除去し、エッチングされたベース金属層の全表面に電気絶縁層を形成し、次いで、凸状パターンが露出するまで電気絶縁層を研磨する方法が開示されている。このとき、電気絶縁層の表面とベース金属層の凸状パターンの表面は同一平面上に配置され面一となる。また、その作製方法の他の例として、めっきレジストからなる電気絶縁層を、ベース金属層の表面に、ドライフィルムレジストなどを用いて凸状パターンと逆パターン（反転パターン）で形成し、電気絶縁層の間から露出するベース金属層の表面に、電解めっき金属層を凸状パターンで形成するが、このとき、電解めっき金属層の厚みを、電気絶縁層よりも厚くする方法が記載されている。電解めっき金属層の表面を、電気絶縁層の表面よりも高く形成することによって、凸状パターン上に電気めっきにより形成された転写金属層を粘着シートに転写するときに、上記電気絶縁層がこの粘着シートに損傷を与えることを防止することができる旨記載されている。
【０００６】
【特許文献１】特開平１１−２６９８０号公報
【特許文献２】特開２００４−１８６４１６号公報
【発明の開示】
【発明が解決しようとする課題】
【０００７】
前記特許文献１に記載の転写法は、電磁波遮蔽部材の作製に当たりコスト低減をはかることができる方法として期待できる。
特許文献１には、電着基板の作製に際し、絶縁層をフォトレジストによって、形成することが記載されているが、このような電着基板を用いた場合、数回〜数十回程度の繰り返し使用は可能であるが、数百回〜数千回繰り返し使用が出来ず量産レベルにはならないという問題がある。これは、電着基板上のメッシュパターンを形成する絶縁層が、接着転写により剥離応力を受け、少々の繰り返し使用で導電性基材から絶縁層が剥離してしまうためである。
また、ＳｉＯ２を導電性基材上に作製し、これをフォトエッチングして絶縁層を形成した電着基板が開示されるが、フォトエッチングするので、その電着基板の作製の工程が増えるという問題がある。オーバーエッチングで凹部が開口方向に向かって狭くなるという問題がある。
また、特許文献１には、金属基板面にフォトリソグラフィーや切削で必要な凹部を形成し、次いで、この凹部の中に強固な絶縁性樹脂を埋め込み、硬化させて、メッシュ状に金属電着が可能な電着部を有する電着基板を作製する方法が開示される。しかし、この方法で金属基板に凹部を作製することは、パターンの精度、パターンの無欠陥、パターン作製の所要時間等に問題があり、生産性のよい方法とは言えない。
また、特許文献１には、タンタルやチタン等の単体金属板、または、表面がこれらの金属面である場合には、電着部を構成する部分に相当する箇所にのみレジストを形成した後、陽極酸化して酸化チタン、酸化タンタル等の絶縁性酸化物層を形成し、次いでレジストを除去することにより、耐久性が極めて高く、かつ、反復使用性の極めて高い電着基板を作製することができること、陽極金属酸化層は、硬度が高く、傷がつきにくいこと、電着圧着に十分に耐えることができる絶縁性膜を持つことが開示される。
しかし、この場合、また、上記の場合も含めて、形成される凹状のメッシュパターン（電着部）においては、陽極酸化による絶縁性酸化物層は、極めて薄くその幅方向の断面が面一であり、形状的な凹凸を伴わないため、電着層を形状的に成形する作用はない。即ち、電着されるライン形状の制御が困難と言える。また、陽極酸化による絶縁性酸化物層のは耐久性が劣り、連続作業においては実用的に適さない。現に、Ｎｉの電鋳においては、毎回、転写前の陽極酸化を余儀なくされている。さらに、陽極酸化による絶縁性酸化物層は、絶縁性が低いため、高速電解めっきには適さない。ただし、アルミの陽極酸化による絶縁性酸化物層の場合は、比較的絶縁性が高いと言えるが、機械的耐久性に劣る。
また、特許文献１には、絶縁層支持体上に凸状の導電性メッシュ層を形成した電着基板を用いる方法が記載されているが、この方法によれば、実際は、導電性メッシュの側面にも金属が電着され、このことがメッシュ状電着金属層の接着転写に対する抵抗となり、剥離ができなかったり、剥離できたとしてもメッシュパターンに折れが発生し、電磁波シールド性が低下するといった不良が起こるという問題があることを、本発明者らは確認した。
【０００８】
特許文献２において、電気絶縁層の材料としては、有機絶縁樹脂が例示される。しかし、このような電気絶縁層の表面とベース金属層の凸状パターンの表面が同一平面上に配置され面一となっている金属層転写用ベースシートを用いて凸状パターン上に形成された転写金属層を粘着シートに転写する場合、電着基板上の電気絶縁層が、接着転写により剥離応力を受け、少々の繰り返し使用で導電性基材から絶縁層が剥離してしまうという問題が
ある。
また、特許文献２において、電解めっき金属層からなる凸状パターンの表面を電気絶縁層の表面よりも高く形成した金属層転写用ベースシートを用いて凸状パターン上に形成された転写金属層を粘着シートに転写する場合、凸状パターンの側面にも転写金属層がめっきされ、このことが転写金属層の接着転写に対する抵抗となり、転写金属層を凸状パターンから剥離できなかったり、剥離できたとしてもメッシュパターンに折れが発生し、電磁波シールド性が低下するといった不良が起こるという問題がある。
特許文献２において、金属層転写用ベースシートの製造法として、ベース金属層の表面上へのエッチングレジストの形成、エッチングレジストで覆われず露出しているベース金属層の表面のエッチングを含む場合には、その工程数が増え、生産性の良い方法とは言えない。
【０００９】
また、転写法では、金属層がメッシュ状に露出されて形成された電着部（めっき形成部）に電気めっきを施す場合には、特に、電着部パターンの端部に電気力線が集中し、電流密度が高くなる傾向にある。したがって、全て同一の微細メッシュが形成された導電性基材を用いてめっきする場合、パターンの端部では、電流密度が高くなるため、めっき時において金属イオンを過剰に消費することから、金属イオンの供給不足が生じ、結果的に、めっき焼けが発生しやすいことがわかった。めっき焼けが発生すると、めっき表面が粉状になるため、異物の発生源になったり、あるいは、転写不良が発生するなどの不具合が発生することが問題となることを確認した。さらに、この現象は、めっきが高速であるほど、顕著であることを確認した。
【００１０】
本発明は、このような問題点に鑑み、パターニングされ、めっき焼けのない導体層パターン及び導体層パターン付き基材を生産性よく製造することができ、しかも、それ自体作製が容易であるめっき用導電性基材及びその製造方法を提供するものである。また、本発明は、そのような導電性基材を用いた導体層パターン若しくは導体層パターン付き基材の製造方法を提供するものである。
【課題を解決するための手段】
【００１１】
本発明は、次のものに関する。
１．  導電性基材の表面に絶縁層が形成されており、その絶縁層に開口方向に向かって幅広であってめっきを形成するための凹部のパターンが形成されているめっき用導電性基材において、上記凹部のパターンの最外周部分のパターンがその内側部分のパターンとは異なるパターンを含むものであるめっき用導電性基材。
２．  内側部分とは異なるパターンの単位面積における導電性基材の露出面積が、内側部分の単位面積における導電性基材の露出面積の１．５倍〜５倍である項１記載のめっき用導電性基材。
３．  最外周部分のパターンが、その一部分に、内側部分と同一のパターンを含む項１又は２のいずれかに記載のめっき用導電性基材。
４．  最外周部分のパターンの内側部分と異なるパターンのラインピッチが、内側部分のパターンのラインピッチの１／整数である項１〜３のいずれかに記載のめっき用導電性基材。
５．  最外周部分の領域幅が０．１ｍｍ〜１０ｍｍである項１〜４のいずれかに記載のめっき用導電性基材。
６．  絶縁層が、ＤＬＣ、Ａｌ２Ｏ３又はＳｉＯ２である項１〜５のいずれかに記載のめっき用導電性基材。
７．  絶縁層が、硬度が１０〜４０ＧＰａのＤＬＣからなる項１〜６のいずれかに記載のめっき用導電性基材。
８．  内側部分において、凹部の最小幅が１〜４０μｍ、凹部の最大幅が２〜６０μｍ及び凹部の間隔が５０〜１０００μｍである項１〜７のいずれかに記載のめっき用導電性基材。
９．  絶縁層の厚さが、０．５〜１０μｍである項１〜８のいずれかに記載のめっき用導電性基材。
１０．  （Ａ）導電性基材の表面に除去可能な凸状のパターンを、最外周部分のパターンがその内側部分のパターンとは異なるパターンになるように形成する工程、
（Ｂ）除去可能な凸状のパターンが形成されている導電性基材の表面に、ＤＬＣ又は無機材料からなる絶縁層を形成する工程及び
（Ｃ）絶縁層が付着している凸状のパターンを除去する工程を含むことを特徴とする絶縁層に開口方向に向かって幅広であってめっきを形成するための凹部のパターンが形成されているめっき用導電性基材の製造方法。
１１．  項１〜９のいずれかに記載のめっき用導電性基材のめっきを形成するための凹部にめっきにより金属を析出させることを特徴とする導体層パターンの製造法。
１２．  最外周部分の凹部パターンがその内側部分の凹部パターンとは異なる凹部パターンを含むに析出した金属の厚みが、内側部分の凹部パターンに析出した金属の厚みの７０％以上になるように金属を析出される項１１に記載の導体層パターンの製造法。
１３．  （イ）項１〜９のいずれかに記載のめっき用導電性基材の凹部にめっきにより金属を析出させる工程、
（ロ）上記めっき用導電性基材の凹部に析出させた金属を別の基材に転写する工程を含むことを特徴とする導体層パターン付き基材の製造方法。
【発明の効果】
【００１２】
本発明のめっき用導電性基材を用いることで、パターン端部にめっき焼けがなく、異物の付着のない導体層パターンを得ることができ、また、転写法により、パターン端部にめっき焼けがなく、異物の付着のない導体層パターン付き基材を確実に得ることができる。また、最外周部分以外の微細メッシュパターン領域では、めっき厚みの均一性が高く、製品歩留りが向上する。
【００１３】
本発明のめっき用導電性基材では、端部のめっき焼けや転写不良が発生しないため、確実に連続的にめっきや転写を行うことが可能となる。特に、導電性基材がドラム状の基材である場合には、転写不良が発生すると、機械を停止し、転写不良が発生した箇所を取り除かなければならないので、本方式により確実な転写が可能となり、生産効率が向上する。
【００１４】
本発明に係るめっき用導電性基材によれば、めっきにより金属層が形成される凹部が開口方向に向かった幅広となっているため、めっきにより得られる導体層パターンの剥離が容易である。また、絶縁層をＤＬＣ又は無機材料からなるため導電性基材への密着性が優れ、その耐剥離性が優れる。その絶縁層は、中間層により導電性基材と絶縁層の間の密着性を向上させることができ、これにより、めっき用導電性基材の寿命を、さらに長くすることができる。本発明の開口方向に向かって幅広の凹部を持つめっき用導電性基材は、導電性基材上に凸状のパターンを形成し、絶縁層を形成後に、絶縁層が付着している凸状のパターンを除去することにより凹部を作製することができるため、その製造が容易で、生産性に富む。
【００１５】
本発明の導体層パターン付き基材の製造法によれば、めっきにより得られる導体層パターンの剥離が容易であるため、光透過性に優れた導体層パターン付き基材が容易に製造でき、また、電磁波シールド性又は導電性に優れた導体層パターン付き基材を容易に製造できる。さらに、また、このような導体層パターン付き基材を生産効率よく製造できる。
【００１６】
上記により得られた導体層パターン付き基材を用いれば、特定の導体層パターンを使用することにより、電磁波シールド性に優れる電磁波遮蔽部材及び電磁波遮蔽板を生産効率よく製造できる。また、これれを光透過性とすることができる。
【００１７】
そこで、電着部パターン端部における電流密度の集中を緩和させるために、パターン端部のめっき面積を増やすことが有効であると考えられる。しかしながら、例えば、端部をベタ形状のような大きな面積とすると、ベタの部分で電流密度の集中が緩和されるが、その分、単位面積あたりの電流密度が低減するため、めっき厚が薄くなり、転写不良が発生することを確認した。基本的には、パターン端部に析出しためっきを転写した部分は、最終的には切断し、製品とはならない部分となる。しかしながら、パターン端部で転写不良が発生すると、特にめっき及び転写を連続的に行う場合には、転写しなかった部分の厚みが、製品領域の微細メッシュパターンの厚みよりも厚くなり、その境界部で段差が発生する。したがって、段差部分では、めっきを転写するための基材が、微細メッシュパターンに接触しないため、製品領域部分でも、めっきが転写しなかったり、あるいは、転写しためっきの一部が基材から浮いてしまうような不良が発生することがわかった。しかし、本発明に係るめっき用導電性基材を使用するとこのような不良は著しく低減される。
【００１８】
また、端部における電気力線の集中を緩和するために、めっき槽のアノード電極の一部に遮蔽板を形成したり、あるいは、遮蔽用のテープを貼ることも、よく行われる。しかしながら、アノード電極の一部を遮蔽して電気力線の集中を緩和する方式では、パターンの仕様が変更されるごとに、遮蔽する位置や面積等を変更する必要があり、手間がかかる。また、上記方式で電気力線の集中を緩和できたとしても、厚みのばらつき領域が広くなるため、製品幅が狭くなってしまい、歩留りが低下する。しかし、本発明に係るめっき用導電性基材を使用するとこのような心配はない。
【発明を実施するための最良の形態】
【００１９】
本発明に係るめっき用導電性基材は、導電性基材の表面に絶縁層が形成されており、その絶縁層に開口方向に向かって幅広であってめっきを形成するための凹部のパターンが形成されているものであるが、凹部のパターンが形成されている領域の、最外周部分には、その内側のパターンと異なるパターンが形成されている。最外周部分とは、例えば、導電性基材がドラム上、又はフープ状で、凹部のパターンが導電性基材の回転方向に連続している場合は、凹部のパターン外周部部分とは、導電性基材の回転方向に対して、凹部のパターンの左右両端部分を意味するし、連続していない場合には、最外周部分とは閉じた輪の形になる。また、枚葉の導電性基材では、多くの場合基材の周辺が最外周部分となり、閉じた輪の形になる。輪の形は、その都度決定されるが、矩形状、円形状、その他の形状であり得る。
【００２０】
また、最外周部分の領域幅は、０．１ｍｍ〜１０ｍｍであることが好ましい。最外周部分が狭すぎると、めっき焼け防止の効果が小さく、最外周部分が広すぎると、めっき量も多くなり、コストが高くなる。最外周部分の領域幅は、０．５ｍｍ〜５ｍｍの範囲であることがさらに好ましい。
【００２１】
最外周部分の内側部分とは、最外周部分に直近の少なくとも１ｍｍの幅の領域をいう。その幅の最大は５０ｍｍであり、さらに狭く１０ｍｍでもよい。最外周部分の凹部のパターンには、この内側部分の凹部のパターンとは異なるパターン（以下、「最外周特有パターン」という）を有する。
【００２２】
本発明に係るめっき用導電性基材では、凹部パターンの最外周部分のパターン（以下、「最外周パターン」という）は、最外周特有パターン以外に、一部、内側パターンと同一のパターンを含んでいてもよい。内側パターンと同一のパターンの割合は、発明の効果を阻害しない範囲で適宜決定されるが、全体として最外周領域の３０％以下が好ましく、一個のまとまった領域が２５ｍｍ２以下で分散して存在することが好ましい。最外周パターンは最外周特有パターンのみからなっていてもよい。
【００２３】
平面図で観たときに、導電性基材単位面積あたりの凹部底面の面積を以下、「凹部開口率」という）。本発明に係るめっき用導電性基材において、最外周特有パターンの領域の凹部開口率は、最外周部分に対する内側部分の凹部パターン（以下、「内側パターン」という）の領域の凹部開口率の１．５倍〜５倍であることが好ましい。最外周特有パターンの領域における凹部開口率が内側パターンの領域における凹部開口率に対して相対的に小さくなると、電気力線が集中し、最外周部分の電流密度が高くなるため、めっき焼けが発生しやすくなる。また、最外周特有パターンにおける凹部開口率が内側パターンにおける凹部開口率に対して大きくなりすぎると、めっき厚みの低減が大きく、転写不良、めっき折れ、浮き等が発生する傾向がある。
【００２４】
内側部分から最外周部分に直線的に繋がったライン状パターンがあると、めっきを剥離するに際し、めっき折れが発生しにくくなるので、好ましい。
また、最外周特有パターンにおけるラインピッチは、内側パターンのラインピッチの１／整数であることが好ましい。このようにすることで、たとえば、同一幅の凹部ラインを内側部分から最外周部分に延長できるので、すなわち、直線的に繋がったライン状パターンを内側部分から外周部分にわたって作製することができるので、めっき剥離時のめっき折れが発生せず、めっき焼けも発生しないようにできる。めっき焼けに対する効果と、めっき折れ等の転写不良が発生させないためには、最外周部分と内側部分のめっき厚みの差を顕著に大きくないことが重要であるが、この観点から、最外周特有パターンのラインピッチは、内側パターンのラインピッチの１／２〜１／５のラインピッチであることが特に好ましい。
【００２５】
導体層パターン又は導体層パターン付き基材の最外周部分は、使用目的によっては、その使用に供するに当たって切りとってよい。この切り取りは、カッター、スリット装置を用いて行うことができ、切り取り時期として、導体層パターンの剥離時又は転写に行ってもよく、それより後に別工程で行ってもよい。
【００２６】
本発明に係るめっき用導電性基材は、パターン状のめっき部を有する導電性基材であって、導電性基材の表面に絶縁層が形成されており、その絶縁層に開口方向に向かって幅広なめっきを形成するための凹部（めっき形成部）が形成されている。この凹部の底面には導電性材料が露出している。
【００２７】
本発明において、導電性基材に用いられる導電性材料は、その露出表面に電解めっきで金属を析出させるために十分な導電性を有するものであり、金属であることが特に好ましい。また、その基材は表面に電解めっきにより形成された金属層を接着性支持体に転写させることができるように、その上に形成された金属層との密着力が低く、容易に剥離できるものであることが好ましい。このような導電性基材の材料としてはステンレス鋼、クロムめっきされた鋳鉄、クロムめっきされた鋼、チタン、チタンをライニングした材料、ニッケルなどが特に好ましい。
【００２８】
前記の導電性基材の形状としては、シート状、プレート状、ロール状、フープ状等がある。ロール状の場合は、シート状、プレート状のものを回転体（ロール）に取り付けたものであってもよい。フープ状の場合は、フープの内側の２箇所から数箇所にロールを設置し、そのロールにフープ状の導電性基材を通すような形態等が考えられる。ロール状、フープ状ともに金属箔を連続的に生産することが可能であるため、シート状、プレート状に比較すると、生産効率が高く、好ましい。導電性基材をロールに巻きつけて使用する場合、ロールとして導電性のものを使用し、ロールと導電性基材が容易に導通するようにしたものが好ましい。
【００２９】
絶縁層の厚さは、凹部の深さに対応する。凹部の深さは、析出するめっきの厚さとも関係するため、目的に応じて適宜決定される。絶縁層の厚さは、０．１０μｍ以上１００μｍ以下の範囲であることが好ましく、０．５μｍ以上１０μｍ以下の範囲であることがより好ましい。絶縁層が薄すぎると絶縁層にピンホールが発生しやすくなるため、めっきした際に、絶縁層を施した部分にも金属が析出しやすくなる。絶縁層の厚さは、１〜５μｍであることが特に好ましい。
【００３０】
上記の絶縁層は、ダイヤモンドに類似したカーボン薄膜、いわゆるダイヤモンドライクカーボン（以下、ＤＬＣとする）薄膜のうち、絶縁性を有するものにて形成することができる。ＤＬＣ薄膜は、特に、耐久性、耐薬品性に優れているため、特に好ましい。
さらに、絶縁層をＡｌ２Ｏ３、ＳｉＯ２のような無機材料で形成することもできる。
【００３１】
凹部又は絶縁層の形状は、目的応じて適宜決定されるが、平面形状が、正三角形、二等辺三角形、直角三角形などの三角形、正方形、長方形、ひし形、平行四辺形、台形などの四角形、（正）六角形、（正）八角形、（正）十二角形、（正）二十角形などの（正）ｎ角形（ｎは３以上の整数）、円、だ円、星型などの幾何学図形があり、これらを適宜組み合わせた模様としてもよい、これらの単位は、単独で又は２種類以上組み合わせて繰り返されることが可能である。一つのめっき用導電性基材において、凹部の形状と絶縁層の形状は、互いに対応した形状となる。
光透過性電磁波遮蔽部材の性能の観点からは溝状の凹部に囲まれる絶縁層を三角形とすることが最も有効であり、可視光透過性の点からは溝状の凹部が同一のライン幅なら、それにより囲まれる絶縁層が（正）ｎ角形のとき、ｎ数が大きいほど導体層パターンの開口率が上がる。
以上の凹部又は絶縁層の形状は、外周部分及び内側部分について、前記したようなパターンとしての相違以外は共通である。
また、めっき形成部としての凹部は、全体が繋がった導体層（導通している導体層）ができるように設計されることが好ましい。
【００３２】
本発明の一例を図面を用いて説明する。
図１は、本発明のめっき用導電性基材の一例を示す一部斜視図である。図２は、図１のＡ−Ａ断面図を示す。図２の（ａ）は凹部の側面が平面的であるが、（ｂ）は凹部の側面になだらかな凹凸がある場合を示す。めっき用導電性基材１は、導電性基材２の上に絶縁層３が積層されており、絶縁層３に凹部４が形成されており、凹部４の底部は、導電性基材２が露出している。凹部４の底部は、導電性基材に導通している導体層であってもよい。
この例においては、絶縁層３は、幾何学図形としては正方形であり、この正方形の周りに凹部４が溝状に形成されている。
導電性基材２と絶縁層３の間には、絶縁層３の接着性の改善等を目的として、導電性又は絶縁性の中間層（図示せず）が積層されていてもよい。または、凹部４は、その幅が、開口方向に向かって全体として幅広になっている。図面のよう勾配αで一定に幅広になっている必要は必ずしもない。めっきにより形成される導体層パターンの剥離に問題がなければ、凹部は、開口方向に向かって幅が狭くなっている部分があってもよいが、このような部分がない方が良く、凹部は開口方向に向かって狭まっておらず全体として広がっていることが好ましい。特に、凹部の一側面がその対面と共に、底面に対して垂直となっている部分が高さ方向で１μｍ以上続く部分がないようにすることが好ましい。このようなめっき用導電性基材であれば、それを用いてめっきを行った後、析出した金属層をめっき用導電性基材から剥離するに際し、金属層と絶縁層との間の摩擦又は抵抗を小さくすること
ができ、その剥離がより容易になる。
【００３３】
凹部の側面は、必ずしも平面ではない。この場合には、図２（ｂ）に示すように、前記の勾配αは、凹部の高さｈ（これは、すなわち、絶縁層の厚さとなる）と凹部の側面の幅
ｓ（水平方向で凹部の側面の幅方向）を求め、
【数１】
2010007127.tif 000003
によってαを決定する。
αは、角度で３０度以上９０度未満が好ましく、３０度以上６０度以下が特に好ましい。この角度が小さいと作製が困難となる傾向があり、大きいと凹部にめっきにより形成し得た金属層（導体層パターン）を剥離する際、又は、別の基材に転写する際の抵抗が大きくなる傾向がある。
【００３４】
本発明のめっき用導電性基材における絶縁層の平面形状及びその厚さ若しくは凹部の深さは、本発明のめっき用導電性基材を用いて得られるパターン化金属の用途に応じて適宜決定される。
上記めっき用導電性基材の凹部は、めっきにより生成するパターン化金属の形状に対応するが、同様に導体層パターン付き基材における導体層パターンに対応するものであり、その導体層パターンは、最終的に電磁波遮蔽部材を作製したときの電磁波シールド層に対応するものである。
【００３５】
また、絶縁層の厚さは、前記と同様であるが、これに対応するように、本発明のめっき用導電性基材における凹部４の深さは、０．１〜１００μｍであることが好ましく、０．５〜１０μｍであることがより好ましく、１〜５μｍであることが特に好ましい。
【００３６】
本発明のめっき用導電性基材を用いて転写法により光透過性電磁波遮蔽部材を作製するために使用するときは、図２に示すような凹部４の幅は、開口部の幅ｄが２〜６０μｍ、底部の幅ｄ′が１〜４０μｍで有ることが好ましい。また、凹部４の開口部の幅ｄは４〜１５μｍ、底部の幅ｄ′は３〜１０μｍであることが特に好ましい。凹部４の中心間隔（
ラインピッチ）は５０〜１０００μｍであることが好ましく、特に１００〜４００μｍであることが好ましい。溝の幅及びその間隔は、導体層パターンの開口率を好ましくは５０％以上、特に好ましくは８０％以上とすることを考慮して決定する。
なお、本発明において、凹部の中心間隔（ラインピッチ）は、凹部によって形成されている絶縁層の図形パターンが複雑な図形であったり、複数の図形の組み合わせであったりして簡単に決定できない場合は、パターンの繰り返し単位を基準としてその面積を正方形の面積に換算し、その一辺の長さであると定義する。
【００３７】
ディスプレイ用の電磁波遮蔽材における可視光透過性の点からは、電磁波遮蔽材における上記のような幾何学図形を描く導体層パターン開口率は５０％以上であることが必要とされ、導体層パターンの開口率は８０％以上であることがさらに好ましい。導体層パターンの開口率は、電磁波遮蔽材の有効面積（例えば、上記の幾何学図形が描かれている範囲
の面積等電磁波遮蔽に有効に機能する範囲の面積）に対するその有効面積から導電層で覆われている面積を引いた面積の比の百分率である。
【００３８】
本発明におけるめっき用導電性基材の製造方法としては、導電性基材の表面に、導電性基材を露出させている凹部によって幾何学図形が描かれるように絶縁層を形成する工程を含む。
この工程は、（Ａ）導電性基材の表面に、除去可能な凸状のパターンを形成する工程、（Ｂ）除去可能な凸状のパターンが形成されている導電性基材の表面に、絶縁層を形成す
る工程及び
（Ｃ）絶縁層が付着している凸状のパターンを除去する工程を含む。
【００３９】
上記（Ａ）導電性基材の表面に、除去可能な凸状のパターンを形成する工程は、フォトリソグラフ法を利用して、レジストパターンを形成する方法を利用することができる。
この方法（ａ法）は、
（ａ−１）導電性基材の上に感光性レジスト層を形成する工程、
（ａ−２）感光性レジスト層を導体層パターンに対応したマスクを通して露光する工程及び
（ａ−３）露光後の感光性レジスト層を現像する工程
を含む。
【００４０】
また、上記（Ａ）導電性基材の表面に、除去可能な凸状のパターンを形成する工程は、レーザを利用する方法により行うことができる。この方法（ｂ法）
（ｂ−１）導電性基材の上に感光性レジスト層を形成する工程、
（ｂ−２）感光性レジスト層に導体層パターンに対応した部分にマスクをせずレーザー光を照射する工程及び（ｂ−３）レーザー光を照射後の感光性レジスト層を現像する工程を含む。
【００４１】
感光性レジストとしては、よく知られたネガ型レジスト（光が照射された部分が硬化する）を使用することができる。また、このとき、マスクもネガ型マスク（凹部に対応する部分は光が通過する）が使用される。また、感光性レジストとしてはポジ型レジストを用いることができる。これらの方式の対応して上記ａ法及びｂ法における光照射部分が適宜決定される。
【００４２】
具体的方法として、導電性基材上にドライフィルムレジスト（感光性樹脂層）をラミネートし、マスクを装着して露光することにより、凸状パターンとして残存させる部分を硬化状態に不要部を現像可能状態とし、不要部を現像して除去することにより形成することができる。また、凸状パターンは、導電性基材に液状レジストを塗布した後に溶剤を乾燥するかあるいは仮硬化させた後、マスクを装着して露光することにより、凸状パターンとして残存させる部分を硬化状態に不要部を現像可能状態とし、不要部を現像して除去することにより形成することもできる。液状レジストは、スプレー、ディスペンサー、ディッピング、ロール、スピンコート等により塗布できる。
【００４３】
上記において、ドライフィルムレジストをラミネートし、又は液状レジストを塗布した後に、マスクを介して露光する代わりにレーザー光などでマスクを使用せず直接に露光する方法を採用することもできる。光硬化性樹脂にマスクを介して又は介さずして活性エネルギー線を照射することでパターニングできればその態様は問わない。
導電性基材のサイズが大きい場合などはドライフィルムレジストを用いる方法が生産性の観点からは好ましく、導電性基材がめっきドラムなどの場合は、ドライフィルムレジストをラミネートし、又は液状レジストを塗布した後にマスクを介さずにレーザー光などで直接に露光する方法が好ましい。
【００４４】
前記において、感光性レジストの代わりに熱硬化性樹脂を用い、レーザー光の照射により熱硬化性樹脂の不要部を除去する方法によっても行うことができる。
【００４５】
印刷法を用いてレジストパターン（凸状パターン）を形成することができるが、この場合には、レジストパターンの印刷方法としては様々な方法を用いることができる。例えば、スクリーン印刷、凸版印刷、凸版オフセット印刷、凸版反転オフセット印刷、凹版印刷、凹版オフセット印刷、インクジェット印刷、フレキソ印刷などを用いることができる。レジストとしては光硬化性又は熱硬化性の樹脂が使用できる。印刷後、光照射又は熱によりレジストを硬化させる。
【００４６】
本発明におけるめっき用導電性基材の製造方法の一例を図面を用いて説明する。
図３は、めっき用導電性基材の製造方法を示す工程の一例を断面図で示したものである。
【００４７】
導電性基材２の上に感光性レジスト層（感光性樹脂層）５形成されている（図３（ａ）
）。この積層物の感光性レジスト層（感光性樹脂層）５に対し、フォトリソグラフ法を適用して感光性レジスト層５をパターン化する（図３（ｂ））。パターン化は、パターンが形成されたフォトマスクを感光性レジスト層５の上に載置し、露光した後、現像して感光性レジスト層５の不要部を除去して突起部６を残すことにより行われる。突起部６の形状とそれからなる凸状パターンは、導電性基材２上の凹部４とそのパターンに対応するよう考慮される。
【００４８】
この時、突起部６の断面形状において、その側面は、導電性基材に対して垂直であること、又は、突起部６が導電性基材２に接する端部に対して、突起部６の側面上方の少なくとも一部がその端部に覆い被さるような位置にあることが好ましい。突起部６の幅で言う場合は、凸状パターン幅の最大値ｄ１は、凸状パターンと導電性基材２に接する幅ｄ０と等しいか大きくすることが好ましい。これは、形成される密着性のよい絶縁層の凹部幅はｄ１によって決定されるからである。ここで、突起部６の断面形状で、突起部６の幅の最大値ｄ１が突起部６と導電性基材２に接する幅ｄ０と等しいか大きくする方法としては、突起部６の現像時にオーバ現像するか、形状がアンダーカットとなる特性を有するレジストを使用すれば良い。ｄ１は凸部の上部で実現されていることが好ましい。
除去可能な凸部のパターンを形成する突起部６の形状は、凹部の形状に対応づけられるが、その作製の容易性から、最大幅１μｍ以上、間隔が１μｍ以上、高さが１〜５０μｍであることが好ましい。めっき用導電性基材を、光透過性電磁波遮蔽部材用の導体層パターンを作製するために使用するときは、突起部６は、最大幅１〜４０μｍ、間隔が５０〜１０００μｍ及び高さ１〜３０μｍであることがそれぞれ好ましい。特に最大幅３〜１０μｍ、間隔が１００〜４００μｍであることが好ましい。また、めっき用導電性基材を、穴明き金属箔を作製するために使用するときは、前記したような絶縁層３が形成されるように、平面形状が適宜の大きさの円形又は矩形である突起部を適当な間隔に配置する。
【００４９】
前記した（Ｂ）除去可能な凸状パターンが形成されている導電性基材の表面に、絶縁層を形成する工程について、説明する。
突起部６からなる凸状パターンを有する導電性基材２の表面に絶縁層７を形成する（図３（ｃ））。
【００５０】
絶縁層としてＤＬＣ薄膜を形成する方法としては、真空蒸着法、スパッタリング法、イオンプレーティング法、アーク放電法、イオン化蒸着法等の物理気相成長法、プラズマＣＶＤ法等の化学気相成長法等のドライコーティング法を採用し得るが、成膜温度が室温から制御できる高周波やパルス放電を利用するプラズマＣＶＤ法が特に好ましい。
【００５１】
上記ＤＬＣ薄膜をプラズマＣＶＤ法で形成するために、原料となる炭素源として炭化水素系のガスが好んで用いられる。例えば、メタン、エタン、プロパン、ブタン、ペンタン、ヘキサン等のアルカン系ガス類、エチレン、プロピレン、ブテン、ペンテン等のアルケン系ガス類、ペンタジエン、ブタジエン等のアルカジエン系ガス類、アセチレン、メチルアセチレン等のアルキン系ガス類、ベンゼン、トルエン、キシレン、インデン、ナフタレン、フェナントレン等の芳香族炭化水素系ガス類、シクロプロパン、シクロヘキサン等のシクロアルカン系ガス類、シクロペンテン、シクロヘキセン等のシクロアルケン系ガス類、メタノール、エタノール等のアルコール系ガス類、アセトン、メチルエチルケトン等のケトン系ガス類、メタナール、エタナール等のアルデヒド系ガス類等が挙げられる。上記
ガスは単独で使用しても良いし、二種以上を併用しても良い。また、元素として炭素と水素を含有する原料ガスとして上記した炭素源と水素ガスとの混合物、上記した炭素源と一酸化炭素ガス、二酸化炭素ガス等の炭素と酸素のみからなる化合物のガスとの混合物、一酸化炭素ガス、二酸化炭素ガス等の炭素と酸素のみから構成される化合物のガスと水素ガスとの混合物、一酸化炭素ガス、二酸化炭素ガス等の炭素と酸素のみからなる化合物のガスと酸素ガスまたは水蒸気との混合物等が挙げられる。更に、これらの原料ガスには希ガスが含まれていてもよい。希ガスは、周期律表第０属の元素からなるガスであり、例えば、ヘリウム、アルゴン、ネオン、キセノン等が挙げられる。これらの希ガスは単独で使用しても良いし、二種以上を併用しても良い。
【００５２】
絶縁層は、その全体を、上述した絶縁性のＤＬＣ薄膜によって形成してもよいが、当該ＤＬＣ薄膜の、金属板等の導電性基材に対する密着性を向上させて、絶縁層の耐久性をさらに向上させるためには、この両者の間に、Ｔｉ、Ｃｒ、Ｗ、Ｓｉもしくはそれらの窒化物又は炭化物から選ばれる一種以上の成分又はその他よりなる中間層を介挿することが好ましい。
上記ＳｉまたはＳｉＣの薄膜は、例えば、ステンレス鋼などの金属との密着性に優れる上、その上に積層する絶縁性のＤＬＣ薄膜との界面においてＳｉＣを形成して、当該ＤＬＣ薄膜の密着性を向上させる効果を有している。
中間層は、前記したようなドライコーティング法により形成させることができる。
中間層の厚みは、１μｍ以下であることが好ましく、生産性を考慮すると０．５μｍ以下であることが更に好ましい。１μｍ以上コーティングするには、コーティング時間が長くなると共に、コーティング膜の内部応力が大きくなるため適さない。
【００５３】
絶縁層をＡｌ２Ｏ３、ＳｉＯ２のような無機材料で形成する場合にも、スパッタリング法、イオンプレーティング法といった物理的気相成長法やプラズマＣＶＤといった化学気相成長法を用いることができる。例えばスパッタリング法で形成する場合には、ターゲットをＳｉまたはＡｌにして反応性ガスとして酸素、窒素などの導入することでＳｉＯ２、Ｓｉ３Ｎ４などの酸化物、窒化物を成膜することができる。また、イオンプレーティング
法を用いる場合にはＳｉやＡｌを原料とし、電子ビームをこれらに照射することで蒸発させ、基板に成膜することができる。その際に、酸素、窒素、アセチレンといった反応性ガスを導入することで酸化物、窒化物、炭化物を成膜することができる。
また、ＣＶＤ法で成膜する場合には金属塩化物、金属水素化物、有機金属化合物などのような化合物ガスを原料とし、それらの化学反応を利用して成膜することでできる。酸化シリコンのＣＶＤは、例えばＴＥＯＳ、オゾンを用いたプラズマＣＶＤで行える。窒化シリコンのＣＶＤは、例えばアンモニアとシランを用いたプラズマＣＶＤで行える。
【００５４】
次に、前記した（Ｃ）絶縁層が付着している凸状パターンを除去する工程について説明する。絶縁層７が付いている状態（図３（ｃ）参照）で、突起部６からなる凸状パターンを除去する（図３（ｄ）参照）。
絶縁層の付着しているレジストの除去には、市販のレジスト剥離液や無機、有機アルカリ、有機溶剤などを用いることができる。また、パターンを形成するのに使用したレジストに対応する専用の剥離液があれば、それを用いることもできる。
剥離の方法としては、例えば薬液に浸漬することでレジストを膨潤、破壊あるいは溶解させた後これを除去することが可能である。液をレジストに十分含浸させるために超音波、加熱、撹拌等の手法を併用しても良い。また、剥離を促進するためにシャワー、噴流等で液をあてることもできるし、柔らかい布や綿棒などでこすることもできる。
また、絶縁層の耐熱が十分高い場合には高温で焼成してレジストを炭化させて除去することもできるし、レーザーを照射して焼き飛ばす、といった方法も利用できる。
剥離液としては、例えば、３％ＮａＯＨ溶液を用い、剥離法としてシャワーや浸漬が適用できる。
【００５５】
導電性基材２上に形成される絶縁層と、突起部６の側面に形成される絶縁層とでは、性質又は特性が異なるようにする。すなわち、硬度が、前者の方が後者より大きい。ＤＬＣ膜をプラズマＣＶＤ法で形成するときは、このようになる。一般に絶縁膜を形成するときに、絶縁材料の移動速度が例えば９０度の角度で異なるような場合に、上記のように形成される膜の性質又は特性が異なるようになる。
突起部６を除去するとき、絶縁層は、この境界で分離され、その結果、凹部の側面が、傾斜角αを有するようになる。傾斜角αは、角度で３０度以上９０度未満が好ましく、３０度以上６０度以下がより好ましく、４０度以上６０度以下が特に好ましく、ＤＬＣ膜をプラズマＣＶＤで作製する場合、ほぼ４０〜６０度に制御することが容易になる。すなわち、凹部４は、開口方向に向かって幅広になるように形成される。傾斜角αの制御方法としては、突起部６の高さを調整する方法が好ましい。突起部６の高さが大きくなるほど、傾斜角αを大きく制御しやすくなる。
【００５６】
上記の絶縁層の形成において、導電性基材はレジストの影にならないので、導電性基材上の絶縁層は性質が均一である。これに対し、凸状パターンの側面への絶縁層の形成は、凸状パターンの側面が導電性基材上の膜厚方向に対し角度を有しているため、形成される絶縁層（特にＤＬＣ膜）は、導電性基材上の絶縁層と同じ特性（例えば、同じ硬度）の絶縁層が得られない。このような異質な絶縁層の接触面においては、絶縁層の成長に伴い絶縁層の境界面が形成され、しかも、その境界面は絶縁層の成長面であることから、滑らかである。このため、突起部からなる凸状パターンを除去するとき、絶縁層（特にＤＬＣ膜）は、この境界で容易に分離される。さらに、この境界面、即ち、凹部側面となる傾斜角αは、導電性基材上の膜厚方向に対し突起部の側面で絶縁層の成長が遅れるため、結果として、境界面の傾斜角は、上記のように制御される。
【００５７】
本発明において導電性基材上に形成された絶縁層の硬度は、１０〜４０ＧＰａであることが好ましい。硬度が１０ＧＰａ未満の絶縁層は軟質であり、本導電性基材をめっき用版として用いる際に、繰り返し使用における耐久性が低くなる。硬度が４０ＧＰａ以上では、導電性基材を折り曲げ等の加工をした際に基材の変形に追随できなくなり、絶縁層にひびや割れが発生しやすくなる。導電性基材上に形成される絶縁層の硬度は、より好ましくは１２〜３０ＧＰａである。
これに対して、凸部側面に形成される絶縁層の硬度は１〜１５ＧＰａであることが好ましい。凸部側面に形成される絶縁層は、少なくとも導電性基材上に形成される絶縁層の硬度よりも低くなるように形成しなければならない。そうすることにより両者間に境界面が形成され、後の絶縁層の付着した突起部からなる凸状パターンを剥離する工程を経た後に、幅広な凹部が形成されることになる。突起部側面に形成される絶縁層の硬度は１〜１０ＧＰａであることがより好ましい。
【００５８】
絶縁層の硬度は、ナノインデンテーション法を用いて測定することができる。ナノインデンテーション法とは、先端形状がダイヤモンドチップから成る正三角錐（バーコビッチ型）の圧子を薄膜や材料の表面に押込み、そのときの圧子にかかる荷重と圧子の下の射影面積から硬度を求める。ナノインデンテーション法による測定として、ナノインデンターという装置が市販されている。導電性基材上に形成された膜の硬度はそのまま導電性基材上から圧子を押し込んで測定することができる。また、凸部側面に形成される膜の硬度を測定するためには、導電性基材の一部を切り取って樹脂で注型し、断面から凸部側面に形成された絶縁層に圧子を押し込んで測定することができる。通常ナノインデンテーション法では圧子に１〜１００ｍＮの微少荷重をかけて硬度測定を行うが、本発明では３ｍＮの荷重で１０秒間負荷をかけて測定した値を硬度の値として記載している。
このようにして、めっき用導電性基材１を作製することができる。
【００５９】
図４は、中間層を有するめっき用導電性基材とその前駆体の断面図を示す。
突起部６からなる凸状パターンが形成された導電性基材２の表面に、絶縁層７を形成する前に、中間層８を形成することが好ましい（図４（ｃ′））。中間層としては、前記したものが使用でき、その形成方法も前記したとおりである。中間層８を形成した場合、得られるめっき用導電性基材は、凹部４の底部は、導電性基材２が露出しており、それ以外では、中間層８の上に絶縁層７が形成されている（図４（ｄ′））。また、中間層は、凸状パターン６の形成前に、導電性基材２の表面に形成しても良い。この後、その表面に、前記したように導電性基材を露出させている凹部によって幾何学図形が描かれるように絶縁層を形成する工程を行っても良い。この場合、中間層として、電界めっきが十分可能な程度に導電性のものを使用した場合、凹部の底部はその中間層のままでよいが、十分な導電性を有していない場合は、ドライエッチング等の方法により、凹部の底部の中間層を除去し、導電性基材２を露出させる。
【００６０】
本発明において、導体層パターン付き基材は、
（イ）前記のめっき用導電性基材の凹部にめっきにより金属を析出させる工程
及び
（ロ）上記導電性基材の凹部に析出させた金属を別の基材に転写する工程
を含む方法により製造される。
【００６１】
本発明におけるめっき法は公知の方法を採用することができる。めっき法としては、電解めっき法、無電解めっき法その他のめっき法を適用することができる。
電解めっきについてさらに説明する。例えば、電解銅めっきであれば、めっき用の電解浴には硫酸銅浴、ほうふっ化銅浴、ピロリン酸銅浴、または、シアン化銅浴などを用いることができる。このときに、めっき浴中に有機物等による応力緩和剤（光沢剤としての効果も有する）を添加すれば、より電着応力のばらつきを低下させることができることが知られている。また、電解ニッケルめっきであれば、ワット浴、スルファミン酸浴などを使用することができる。これらの浴にニッケル箔の柔軟性を調整するため、必要に応じてサッカリン、パラトルエンスルホンアミド、ベンゼンスルホン酸ナトリウム、ナフタリントリスルホン酸ナトリウムのような添加剤、及びその調合剤である市販の添加剤を添加して
もよい。さらに、電解金めっきの場合は、シアン化金カリウムを用いた合金めっきや、クエン酸アンモニウム浴やクエン酸カリウム浴を用いた純金めっきなどが用いられる。合金めっきの場合は、金−銅、金−銀、金−コバルトの２元合金や、金−銅−銀の３元合金が用いられる。他の金属に関しても同様に公知の方法を用いることができる。電界めっき法としては、例えば、「現場技術者のための実用めっき」（日本プレーティング協会編、１９８６年槇書店発行）第８７〜５０４頁を参照することができる。
【００６２】
次に、無電解めっきについてさらに説明する。無電解めっき法としては、銅めっき、ニッケルめっき、代表的であるが、その他、すずめっき、金めっき、銀めっき、コバルトめっき、鉄めっき等が挙げられる。工業的に利用されている無電解めっきのプロセスでは、還元剤をめっき液に添加し、その酸化反応によって生ずる電子を金属の析出反応に利用するのであり、めっき液は、金属塩、錯化剤、還元剤、ｐＨ調整剤、ｐＨ緩衝材、安定剤等から成り立っている。無電解銅めっきの場合は、金属塩として硫酸銅、還元剤としてホルマリン、錯化剤としてロッセル塩やエチレンジアミン四酢酸（ＥＤＴＡ）が好んで用いられる。また、ｐＨは主として水酸化ナトリウムによって調整されるが、水酸化カリウムや水酸化リチウムなども使用でき、緩衝剤としては、炭酸塩やリン酸塩が用いられ、安定化剤としては、１価の銅と優先的に錯形成するシアン化物、チオ尿素、ビピリジル、Ｏ−フェナントロリン、ネオクプロイン等が用いられる。また、無電解ニッケルめっきの場合は、金属塩として硫酸ニッケル、還元剤には、次亜りん酸ナトリウムやヒドラジン、水素化ホウ素化合物等が好んで用いられる。次亜りん酸ナトリウムを用いた場合には、めっき皮膜中にりんが含有され、耐食性や耐摩耗性が優れている。また、緩衝剤としては、モノカルボン酸またはそのアルカリ金属塩を使用する場合が多い。錯化剤は、めっき液中でニッケルイオンと安定な可溶性錯体を形成するものが使用され、酢酸、乳酸、酒石酸、りんご酸、クエン酸、グリシン、アラニン、ＥＤＴＡ等が用いられ、安定化剤としては、硫黄化合物や鉛イオンが添加される。無電解めっき法については上記非特許文献１の第５０５〜
５４５頁を参照することができる。
さらに、還元剤の還元作用を得るためには、金属表面の触媒活性化が必要になることがある。素地が鉄、鋼、ニッケルなどの金属の場合には、それらの金属が触媒活性を持つため、無電解めっき液に浸漬するだけで析出するが、銅、銀あるいはそれらの合金、ステンレスが素地となる場合には、触媒活性化を付与するために、塩化パラジウムの塩酸酸性溶液中に被めっき物を浸漬し、イオン置換によって、表面にパラジウムを析出させる方法が用いられる。
【００６３】
本発明で利用できる無電解めっきは、例えば、めっき用導電性基材の凹部に、必要に応じてパラジウム触媒を付着させたあと、温度６０〜９０℃程度とした無電解銅めっき液に浸漬して、銅めっきを施す方法である。
無電解めっきでは、基材は必ずしも導電性である必要はない。しかし、基材を陽極酸化処理するような場合は、基材は導電性である必要がある。
特に、導電性基材の材質がＮｉである場合、無電解めっきするには、凹部を陽極酸化した後、無電解銅めっき液に浸漬して、銅を析出させる方法がある。
【００６４】
めっきによって出現又は析出する金属としては、銀、銅、金、アルミニウム、タングステン、ニッケル、鉄、クロム等の導電性を有するものが使用されるが、２０℃での体積抵抗率（比抵抗）が２０μΩ／ｃｍ以下の金属を少なくとも１種類以上含むことが望ましい。本発明により得られる構造体を電磁波遮蔽シートとして用いる場合には電磁波を電流としてアースするためにこれを構成する金属は導電性が高い方が電磁波遮蔽性に優れるためである。このような金属としては、銀（１．６２μΩ／ｃｍ）、銅（１．７２μΩ／ｃｍ）、金（２．４μΩ／ｃｍ）、アルミニウム（２．７５μΩ／ｃｍ）、タングステン（５．５μΩ／ｃｍ）、ニッケル（７．２４μΩ／ｃｍ）、鉄（９．０μΩ／ｃｍ）、クロム
（１７μΩ／ｃｍ、全て２０℃での値）などがあるが特にこれらに限定するものではない
。できれば体積抵抗率が１０μΩ／ｃｍであることがより好ましく、５μΩ／ｃｍである
ことがさらに好ましい。金属の価格や入手の容易さを考慮すると銅を用いることが最も好
ましい。これらの金属は単体で用いてもよく、さらに機能性を付与するために他の金属と
の合金でも構わないし、金属の酸化物であってもよい。ただし、体積抵抗率が２０μΩ／
ｃｍである金属が成分として最も多く含まれていることが導電性の観点から好ましい。
【００６５】
前記した導電性基材の凹部にめっきにより形成される金属層の厚さ（めっき厚さ）は、
目的に応じて適宜決定される。めっき厚さは、十分な導電性を示す（このとき電磁波シー
ルド性が十分に発現する）ためには、０．５μｍ以上であることが好ましく、導体層にピ
ンホールが形成される（このとき、例えば、電磁波シールド性が低下する）可能性を小さ
くするためには、３μｍ以上の厚さであることがさらに好ましい。また、めっき厚さが大
きすぎると、形成された金属層は幅方向にも広がる。これも目的に応じて、適宜調整され
る。このように、めっき厚さが大きすぎるとラインの幅が広くなり、得られる金属層を電
磁波シールド層に利用するとき、その開口率が低下し、電磁波遮蔽部材の透明性、非視認
性を低下させる傾向がある。したがって、電磁波遮蔽部材として、十分な透明性、非視認
性を確保するためには、形成された金属層の厚みを２０μｍ以下とすることが好ましく、
さらに、めっきの時間を短縮し、生産効率をあげるためには、めっきの厚みは１０μｍ以
下であることがさらに好ましい。
【００６６】
前記した別の基材（導体層パターンが転写される基材）としては、ガラス、プラスチッ
ク等からなる板、プラスチックフィルム、プラスチックシートなどがある。ガラスとして
は、ソーダガラス、無アルカリガラス、強化ガラス等のガラスを使用することができる。
プラスチックとしては、ポリスチレン樹脂、アクリル樹脂、ポリメチルメタクリレート
樹脂、ポリカーボネート樹脂、ポリ塩化ビニル樹脂、ポリ塩化ビニリデン樹脂、ポリエチ
レン樹脂、ポリプロピレン樹脂、ポリアミド樹脂、ポリアミドイミド樹脂、ポリエーテル
イミド樹脂、ポリエーテルエーテルケトン樹脂、ポリアリレート樹脂、ポリアセタール樹
脂、ポリブチレンテレフタレート樹脂、ポリエチレンテレフタレート樹脂などの熱可塑性
ポリエステル樹脂、酢酸セルロース樹脂、フッ素樹脂、ポリスルホン樹脂、ポリエーテル
スルホン樹脂、ポリメチルペンテン樹脂、ポリウレタン樹脂、フタル酸ジアリル樹脂など
の熱可塑性樹脂や熱硬化性樹脂が挙げられる。プラスチックの中では、透明性に優れるポ
リスチレン樹脂、アクリル樹脂、ポリメチルメタクリレート樹脂、ポリカーボネート樹脂
、ポリ塩化ビニル樹脂が好適に用いられる。別の基材の厚みは、０．５ｍｍ〜５ｍｍがデ
ィスプレイの保護や強度、取扱い性から好ましい。
【００６７】
本発明における別の基材は、プラスチックフィルムが好ましい。このプラスチックフィ
ルムとしては、ポリエチレンテレフタレート（ＰＥＴ）、ポリエチレンナフタレートなど
のポリエステル類、ポリエチレン、ポリプロピレン、ポリスチレン、ＥＶＡなどのポリオ
レフィン類、ポリ塩化ビニル、ポリ塩化ビニリデンなどのビニル系樹脂、ポリサルホン、
ポリエーテルサルホン、ポリカーボネート、ポリアミド、ポリイミド、アクリル樹脂など
のプラスチックからなるフィルムで全可視光透過率が７０％以上のものが好ましい。これ
らは単層で使うこともできるが、２層以上を組合せた多層フィルムとして使用してもよい
。前記プラスチックフィルムのうち透明性、耐熱性、取り扱いやすさ、価格の点からポリ
エチレンテレフタレートフィルムまたはポリカーボネートフィルムが特に好ましい。
上記プラスチックフィルムの厚さは特に制限はないが、１ｍｍ以下のものが好ましく、
厚すぎると可視光透過率が低下しやすくなる傾向がある。また、薄く成りすぎると取扱い
性が悪くなることを勘案すると、上記プラスチックフィルムの厚さは５〜５００μｍがよ
り好ましく、５０〜２００μｍとすることがさらに好ましい。
これらのプラスチックフィルム等の基材は、ディスプレイの前面からの電磁波の漏洩を
防ぐための電磁波シールドフィルムとして使用するためには、透明であるもの（すなわち
、透明基材）が好ましい。
【００６８】
上記の別の基材の導体層パターンが転写される面は、転写する際に粘着性を有している
ことが必要である。そのためには、基材自体が必要な粘着性を有していてもよいが、転写
面に粘着層を積層しておくことが好ましい。
上記の粘着層は、転写時に粘着性を有しているもの又は加熱若しくは加圧下に粘着性を
示すものが好ましい。粘着性を有しているものとしては、ガラス転移温度が２０℃以下の
樹脂が好ましく、ガラス転移温度が０℃以下である樹脂を用いることが最も好ましい。粘
着層に用いる材料としては、熱可塑性樹脂、熱硬化性樹脂、活性エネルギー線の照射で硬
化する樹脂等を使用することができる。加熱時に粘着性を示す場合、そのときの温度が高
すぎると、透明基材にうねりやたるみ、カール等の変形が起こることがあるので、熱可塑
性樹脂、熱硬化性樹脂、活性エネルギー線の照射で硬化する樹脂のガラス転移点は８０℃
以下であることが好ましい。上記熱可塑性樹脂、熱硬化性樹脂、活性エネルギー線の照射
で硬化する樹脂の重量平均分子量は、５００以上のものを使用することが好ましい。分子
量が５００未満では樹脂の凝集力が低すぎるために金属との密着性が低下するおそれがあ
る。
【００６９】
上記の熱可塑性樹脂として代表的なものとして以下のものがあげられる。たとえば天然
ゴム、ポリイソプレン、ポリ−１，２−ブタジエン、ポリイソブテン、ポリブテン、ポリ
−２−ヘプチル−１，３−ブタジエン、ポリ−２−ｔ−ブチル−１，３−ブタジエン、ポ
リ−１，３−ブタジエン）などの（ジ）エン類、ポリオキシエチレン、ポリオキシプロピ
レン、ポリビニルエチルエーテル、ポリビニルヘキシルエーテル、ポリビニルブチルエー
テルなどのポリエーテル類、ポリビニルアセテート、ポリビニルプロピオネートなどのポ
リエステル類、ポリウレタン、エチルセルロース、ポリ塩化ビニル、ポリアクリロニトリ
ル、ポリメタクリロニトリル、ポリスルホン、ポリスルフィド、フェノキシ樹脂、ポリエ
チルアクリレート、ポリブチルアクリレート、ポリ−２−エチルヘキシルアクリレート、
ポリ−ｔ−ブチルアクリレート、ポリ−３−エトキシプロピルアクリレート）、ポリオキ
シカルボニルテトラメタクリレート、ポリメチルアクリレート、ポリイソプロピルメタク
リレート、ポリドデシルメタクリレート、ポリテトラデシルメタクリレート、ポリ−ｎ−
プロピルメタクリレート、ポリ−３，３，５−トリメチルシクロヘキシルメタクリレート
、ポリエチルメタクリレート、ポリ−２−ニトロ−２−メチルプロピルメタクリレート、
ポリ−１，１−ジエチルプロピルメタクリレート、ポリメチルメタクリレートなどのポリ
（メタ）アクリル酸エステルが使用可能である。これらのポリマを構成するモノマーは、
必要に応じて、２種以上共重合させて得られるコポリマとして用いてもよいし、以上のポ
リマ又はコポリマを２種類以上ブレンドして使用することも可能である。
【００７０】
活性エネルギー線で硬化する樹脂としては、アクリル樹脂、エポキシ樹脂、ポリエステ
ル樹脂、ウレタン樹脂等をベースポリマとし、各々にラジカル重合性あるいはカチオン重
合性官能基を付与させた材料が例示できる。ラジカル重合性官能基として、アクリル基（
アクリロイル基）、メタクリル基（メタクリロイル基）、ビニル基，アリル基などの炭素
−炭素二重結合があり、反応性の良好なアクリル基（アクリロイル基）が好適に用いられ
る。カチオン重合性官能基としては、エポキシ基（グリシジルエーテル基、グリシジルア
ミン基）が代表的であり、高反応性の脂環エポキシ基が好適に用いられる。具体的な材料
としては、アクリルウレタン、エポキシ（メタ）アクリレート、エポキシ変性ポリブタジ
エン、エポキシ変性ポリエステル、ポリブタジエン（メタ）アクリレート、アクリル変性
ポリエステル等が挙げられる。活性エネルギー線としては、紫外線、電子線等が利用され
る。
活性エネルギー線が紫外線の場合、紫外線硬化時に添加される光増感剤あるいは光開始
剤としては、ベンゾフェノン系、アントラキノン系、ベンゾイン系、スルホニウム塩、ジ
アゾニウム塩、オニウム塩、ハロニウム塩等の公知の材料を使用することができる。また
、上記の材料の他に汎用の熱可塑性樹脂をブレンドしても良い。
【００７１】
熱硬化性樹脂としては、天然ゴム、イソプレンゴム、クロロプレンゴム、ポリイソブチ
レン、ブチルゴム、ハロゲン化ブチル、アクリロニトリル−ブタジエンゴム、スチレン−
ブタジエンゴム、ポリイソブテン、カルボキシゴム、ネオプレン、ポリブタジエン等の樹
脂と架橋剤としての硫黄、アニリンホルムアルデヒド樹脂、尿素ホルムアルデヒド樹脂、
フェノールホルムアルデヒド樹脂、リグリン樹脂、キシレンホルムアルデヒド樹脂、キシ
レンホルムアルデヒド樹脂、メラミンホルムアルデヒド樹脂、エポキシ樹脂、尿素樹脂、
アニリン樹脂、メラミン樹脂、フェノール樹脂、ホルマリン樹脂、金属酸化物、金属塩化
物、オキシム、アルキルフェノール樹脂等の組み合わせで用いられるものがある。なおこ
れらには、架橋反応速度を増加する目的で、汎用の加硫促進剤等の添加剤を使用すること
もできる。
【００７２】
熱硬化性樹脂として、硬化剤を利用するものとしては、カルボキシル基、水酸基、エポ
キシ基、アミノ基、不飽和炭化水素基等の官能基を有する樹脂とエポキシ基、水酸基、ア
ミノ基、アミド基、カルボキシル基、チオール基等の官能基を有する硬化剤あるいは金属
塩化物、イソシアネート、酸無水物、金属酸化物、過酸化物等の硬化剤との組み合わせで
用いられるものがある。なお、硬化反応速度を増加する目的で、汎用の触媒等の添加剤を
使用することもできる。具体的には、硬化性アクリル樹脂組成物、不飽和ポリエステル樹
脂組成物、ジアリルフタレート樹脂、エポキシ樹脂組成物、ポリウレタン樹脂組成物等が
例示される。
【００７３】
さらに、熱硬化性樹脂又は活性エネルギー線で硬化する樹脂としては、アクリル酸又は
メタクリル酸の付加物が好ましいものとして例示できる。
アクリル酸又はメタクリル酸の付加物としては、エポキシアクリレート（ｎ＝１．４８
〜１．６０）、ウレタンアクリレート（ｎ＝１．５〜１．６）、ポリエーテルアクリレー
ト（ｎ＝１．４８〜１．４９）、ポリエステルアクリレート（ｎ＝１．４８〜１．５４）
なども使うこともできる。特に接着性の点から、ウレタンアクリレート、エポキシアクリ
レート、ポリエーテルアクリレートが優れており、エポキシアクリレートとしては、１、
６−ヘキサンジオールジグリシジルエーテル、ネオペンチルグリコールジグリシジルエー
テル、アリルアルコールジグリシジルエーテル、レゾルシノールジグリシジルエーテル、
アジピン酸ジグリシジルエステル、フタル酸ジグリシジルエステル、ポリエチレングリコ
ールジグリシジルエーテル、トリメチロールプロパントリグリシジルエーテル、グリセリ
ントリグリシジルエーテル、ペンタエリスリトールテトラグリシジルエーテル、ソルビト
ールテトラグリシジルエーテル等の（メタ）アクリル酸付加物が挙げられる。エポキシア
クリレートなどのように分子内に水酸基を有するポリマは接着性向上に有効である。これ
らの共重合樹脂は必要に応じて、２種以上併用することができる。
【００７４】
本発明で粘着性を有しているもの又は粘着性を示すもの（以下、これらを、「粘着剤」
という）には、必要に応じて、架橋剤、硬化剤、希釈剤、可塑剤、酸化防止剤、充填剤、
着色剤、紫外線吸収剤や粘着付与剤などの添加剤を配合してもよい。
【００７５】
粘着層の厚さは、薄すぎると十分な強度を得られないため、めっきで形成された金属層
を転写する際に、金属が粘着層に密着せず、転写不良が発生することがある。したがって
、粘着層の厚みは、１μｍ以上であることが好ましく、量産時の転写信頼性を確保するた
めには３μｍ以上であることが更に好ましい。また、粘着層の厚さが厚いと、粘着層の製
造コストが高くなるとともに、ラミネートした際に、粘着層の変形量が多くなるため、粘
着層の厚みは３０μｍ以下が好ましく、１５μｍ以下がさらに好ましい。
別の基材に粘着剤を塗布して形成した粘着層を有するフィルムを、金属層が形成されて
いる面に貼り合わせる際には、粘着剤の特性に応じて、必要ならば加熱される。
【００７６】
最終的に得られる導体層パターン付き基材の導体層パターン（金属パターンを黒化処理
したときは黒化処理された導体層パターンを意味する）のライン幅は、４０μｍ以下、ラ
イン間隔は５０μｍ以上の範囲とすることが好ましい。また、導体層パターン（幾何学図
形）の非視認性の観点からライン幅は２５μｍ以下、可視光透過率の点からライン間隔は
１２０μｍ以上がさらに好ましい。ライン幅は、あまりに小さく細くなると表面抵抗が大
きくなりすぎて遮蔽効果に劣るので１μｍ以上が好ましい。ライン間隔は、大きいほど開
口率は向上し、可視光透過率は向上する。本発明によって得られる導体層パターンをディ
スプレイ前面に使用する場合、開口率は５０％以上が必要であるが、６０％以上がさらに
好ましい。ライン間隔が大きくなり過ぎると、電磁波遮蔽性が低下するため、ライン間隔
は１０００μｍ（１ｍｍ）以下とするのが好ましい。なお、ライン間隔は、幾何学図形等
の組合せで複雑となる場合、繰り返し単位を基準として、その面積を正方形の面積に換算
してその一辺の長さをライン間隔とする。
【００７７】
また、本発明によって得られる導体層パターン付き基材をディスプレイ前面用途に使用
する場合、可視光透過率の点から、電磁波シールド機能を担わせる部分の開口率は５０％
以上が必要であるが、６０％以上が好ましく、特に８０％以上が好ましい。開口率が大き
すぎるとライン幅が小さくなりすぎるため、開口率は９７％以下であることが好ましい。
ライン間隔という観点からは、ライン間隔は１０００μｍ（１ｍｍ）以下とするのが好ま
しい。ライン間隔が大きくなり過ぎると、電磁波遮蔽性が低下する傾向がある。なお、ラ
イン間隔は、幾何学図形等の組合せで複雑となる場合、繰り返し単位を基準として、その
面積を正方形の面積に換算してその一辺の長さをライン間隔とする。可視光透過率の点か
らライン間隔は、５０μｍ以上が好ましく、１００μｍ以上がより好ましく、１２０μｍ
以上が特に好ましい。ライン間隔は、大きいほど開口率は向上し、可視光透過率は向上す
る。
【００７８】
また、導体層パターンの厚みは１００μｍ以下が好ましく、ディスプレイ前面の電磁波
遮蔽シートとして適用した場合、厚みが薄いほどディスプレイの視野角が広がり電磁波遮
蔽材料として好ましく、また、金属層をめっきにより形成させるのにかかる時間を短縮す
ることにもなるので４０μｍ以下とすることがより好ましく、１８μｍ以下であることが
さらに好ましい。あまりに厚みが薄いと表面抵抗が大きくなりすぎて電磁波遮蔽効果に劣
るようになり、また、導体層パターンの強度が劣り、転写時の導電性基材からの剥離が困
難になるため０．５μｍ以上が好ましく、さらに１μｍ以上がさらに好ましい。
【００７９】
析出する金属層の厚さに対して相対的に凹部がより深くなることにより、析出する金属
層をより形状的に規正することができるという観点から、めっきにより形成される金属箔
の厚さを絶縁層の高さの２倍以下とすることが好ましく、特に１．５倍以下、さらに１．
２倍以下とすることが好ましいが、これに制限されるものではない。
めっきの程度を、析出する金属層が凹部内に存在する程度とすることができる。このよ
うな場合であっても、凹部形状が開口方向に幅広であるため、さらには、絶縁層により形
成される凹部側面の表面を平滑にできるため、金属箔パターンの剥離時のアンカー効果を
小さくできる。また、析出する金属層の幅に対する高さの割合を高くすることが可能とな
り、透過率をより向上させることができる。
【００８０】
上記のめっき用導電性基材を用いた導体層パターン付き基材の作製例を次に示す。
図５は、導体層パターン付き基材の作製例の前半を示す断面図である。また、図６はそ
の後半を示す断面図である。
上記のめっき用導電性基材１上に、前記しためっき工程により、凹部４内にめっきを施
し、導体層パターン９を形成する（図５（ｅ））。ついで、別個に準備された転写用基材
１０、これは、別の基材（透明基材）１１に粘着剤層１２が積層されている。導体層パタ
ーン８が形成されためっき用導電性基材１に転写用基材１０を粘着剤層１２を向けて圧着
する準備を行う（図５（ｆ））。
ついで、導体層パターンが形成されためっき用導電性基材１に転写用基材９を粘着剤層
１２を向けて圧着する（図６（ｇ））。このとき、粘着剤層１２が絶縁層７に接触しても
よい。
ついで、転写用基材１０を引きはがすと導体層パターン９は、その粘着剤層１２に接着
してめっき用導電性基材１の凹部４から剥離され、この結果、導体層パターン付き基材１
３が得られる（図６（ｈ））。
【００８１】
図７は、めっき用導電性基材の凹部内にめっきにより導体層パターンを形成した状態を
示す断面図、図８は、その凹部内の導体層パターンを転写して得られた導体層パターン付
き基材の断面図を示す。
めっき用導電性基材にめっきした際、めっきは等方的に生長するため、導電性基材の露
出部分から始まっためっきの析出は、それが進むと凹部からあふれて絶縁層に覆い被さる
ように突出して析出する。転写用基材への貼着の観点から、突出するようにめっきを析出
させることが好ましい。しかし、このとき、めっきの析出を凹部４内に収まる程度に施し
ても良い。この状態を図７に示す。この場合でも、図８に示すように、転写用基材を圧着
することにより、導体層パターン９を粘着剤層１２に転着して、めっき用導電性基材１か
ら導体層パターン９を剥離して、導体層パターン付き基材１３を作製することができる。
【００８２】
本発明により得られる導体層パターン付き基材の導体層パターンを黒化処理して、黒化
処理された導体層パターンを有する導体層パターン付き基材とすることができる。このた
めには、上記図６（ｈ）又は図８に示すような導体層パターン付き基材１３の導体層パタ
ーン９を黒化処理する方法、めっき用導電性基材１の凹部４に形成された導体層パターン
９をそれが、転写される前に黒化処理する方法及びこれらの両方の黒化処理を行う方法が
ある。
このように黒化処理された導体層パターンを有する導体層パターン付き基材を電磁波遮
蔽部材としてディスプレイの前面において利用するときは、一般に、黒色層を設けた方の
面がディスプレイの視聴者側に向くようにして用いられる。
【００８３】
上記の黒化処理の方法は、金属パターンに黒色層を形成する手法であるが、このために
は、金属層にめっきや酸化処理、印刷などの様々な手法を用いることができる。
【００８４】
本発明における導体層パターン付き基材を電磁波遮蔽体として用いる場合は、そのまま
、ディスプレイ画面に適宜別の接着剤を介して又は介さないで貼着して使用することがで
きるが、他の基材に貼着してからディスプレイに適用してもよい。他の基材は、ディスプ
レイの前面からの電磁波を遮断するために使用するには透明であることが必要である。
【００８５】
図９に導体層パターン付き基材が他の基材に貼着されて得られた電磁波遮蔽部材の断面
図を示す。図９において、基材（別の基材）１１に積層されている粘着剤層１２上に金属
からなる導体層パターン９が貼り付けられ、この上に他の基材１３が積層されており、導
体層パターン９は、粘着剤層１２に埋設されている。これは、導体層パターン付き基材の
導体層パターン９側を他の基材１３に加熱又は非加熱下に加圧することにより作製するこ
とができる。この場合、粘着剤層１２が十分な流動性を有するものであるか十分な流動性
を有するうちに、適度な圧力を加えることにより導体層パターンを粘着剤層１２に埋設す
る。基材（別の基材）１１及び基材（他の基材）１３として、透明性を有し、しかもその
表面の平滑性が優れるものを使用することにより、透明性が高い電磁波遮蔽部材を得るこ
とができる。
図１０に導体層パターン付き基材が保護樹脂で覆われた電磁波遮蔽部材の断面図を示す
。基材（別の基材）１１に積層されている粘着剤層１２上に金属からなる導体層パターン
９が貼り付けられており、これらは、透明な保護樹脂１４によって被覆されている。
【００８６】
図１１は、別の態様の電磁波遮蔽体の断面図を示す。この電磁波遮蔽体は、図１０の電
磁波遮蔽部材が、基材１１の導体層パターン９がある面とは反対の面で、接着剤層１５を
介して他の基材１６が貼り合わされたものである。
図１２は、さらに、別の態様の電磁波遮蔽体の断面図を示す。図１１において、基材（
別の基材）１１に粘着剤層１２を介して金属からなる導体層パターン９が接着されており
、その上を透明樹脂からなる接着剤又は粘着剤１７により被覆され、さらにその上に保護
フィルム１８が積層されている。基材１１のもう一方の面には接着剤層１５を介してガラ
ス板等の他の基材１６が貼着されている。この電磁波遮蔽部材では、基材（別の基材）１
１に粘着剤１２を介して接着されている導体層パターン９を有する導体層パターン付き基
材の導体層パターン９が存在する面を、透明な接着剤または粘着材１７によりコーティン
グし、さらに保護フィルム１８を積層し、ついで、得られた積層物の基材１１のもう一方
の面（何も積層されていない面）に接着剤を塗布して接着剤層１２を形成し、これを他の
基材１６に押しつけて接着することにより作製することができる。上記の透明樹脂１７と
しては、熱可塑性樹脂、熱硬化性樹脂のほかに活性エネルギー線で硬化する樹脂をを主成
分とする接着剤または粘着剤を用いることもできる。活性エネルギー線で硬化する樹脂を
用いることは、それが瞬時に又は短時間に硬化することから、生産性が高くなるので好ま
しい。
【００８７】
また、本発明で用いられる導電性基材として、回転体（ロール）を用いることができる
ことは前記したが、さらに、この詳細を説明する。回転体（ロール）は金属製が好ましい
。さらに、回転体としてはドラム式電解析出法に用いるドラム電極などを用いることが好
ましい。ドラム電極の表面を形成する物質としては上述のようにステンレス鋼、クロムめ
っきされた鋳鉄、クロムめっきされた鋼、チタン、チタンをライニングした材料などのめ
っき付着性が比較的低い材料を用いることが好ましい。導電性基材として回転体を用いる
ことにより連続的に作製して巻物として導体層パターン付き基材を得ることが可能となる
ため、この場合、生産性が飛躍的に大きくなる。
【００８８】
回転体を用いて、電界めっきにより形成されたパターンを連続的に剥離しながら、構造
体を巻物として得る工程を、図１３を用いて説明する。図１３は、導電性基材としてドラ
ム電極を用いた場合に、ドラム電極を回転させつつ、金属を電界めっきにより連続的に析
出させ、また、析出した金属を連続的に剥離する装置の概念を示す断面図（一部正面図）
である。
【００８９】
すなわち、電解浴１００内の電解液１０１が陽極１０２とドラム電極などの回転体１０
３の間のスペースに配管１０４とポンプ１０５により供給されるようになっている。陽極
１０２と回転体１０３の間に電圧をかけ、回転体１０３を一定速度で回転させると、回転
体１０３の表面に金属が電解析出し、電解液１０１の外で、回転体１０３表面の導電性の
凹部に析出した金属１０６に、粘着層を形成したフィルム１０７の粘着層を圧着ロール１
０８で圧着し、連続的に回転体１０３から金属１０６を剥離しつつ粘着層を形成したフィ
ルム１０７にその金属１０６を転写し、導体層パターン付き基材１０９とする。これはロ
ール（図示せず）に巻き取ることができる。このようにして導体層パターン付き基材１０
９を製造することができる。なお、上記の回転体１０３の表面には、凹部とそれにより描
かれている幾何学図形状の絶縁層が形成されている。また、回転中の回転体１０３から、
凹部に析出した金属１０６が剥離させられた後で、電解液１０１に浸かる前に、回転体１
０３表面をエッチング洗浄したり（図示せず）してもよい。なお、図示していないが陽極
１０２の上端には高速で循環している電解液が上方へ噴出するのを防ぐために水切りロー
ルを設置しても良く、水切りロールによってせき止められた電解液は陽極１０２の外部か
ら下の電解液の浴槽へと戻り、ポンプにより循環される。また、図示しないがこの循環の
間に消費された銅イオン源や添加剤等を必要に応じて追加する態様を加えることが好まし
い。
【００９０】
さらに、本発明で用いられる導電性基材として、フープ状の導電性基材を用いることが
できることは前記したが、さらに、この詳細を説明する。
フープ状の導電性基材に関しては、帯状の導電性基材の表面に絶縁層と凹部を形成した
後、端部をつなぎ合わせるなどして作製できる。導電性基材の表面を形成する物質として
は上述のようにステンレス鋼、クロムめっきされた鋳鉄、クロムめっきされた鋼、チタン
、チタンをライニングした材料などのめっき付着性が比較的小さい材料を用いることが好
ましい。フープ状の導電性基材を用いた場合には、黒化処理、防錆処理、転写等の工程を
、１つの連続した工程で処理可能となるため導電性パターン付き基材の生産性が高く、ま
た、導電性パターン付き基材を連続的に作製して巻物として製品とすることができる。フ
ープ状の導電性基材の厚さは適宜決定すればよいが、１００〜１０００μｍであることが
好ましい。
【００９１】
フープ状の導電性基材を用いて、電界めっきにより形成された導体層パターンを連続的
に剥離しながら、構造体を巻物として得る工程を、図１４を用いて説明する。図１４は、
導電性基材としてフープ状導電性基材を用いた場合に、連続的に導体層パターンを電界め
っきにより析出させながら剥離する装置の概念図である。
【００９２】
フープ状の導電性基材１１０を、搬送ロール１１１〜１２８を用い、前処理槽１２９、
めっき槽１３０、水洗槽１３１、黒化処理槽１３２、水洗槽１３３、防錆処理槽１３４、
水洗槽１３５を順次とおり、周回運動するように設置する。前処理槽１２９で導電性基材
１１０の脱脂もしくは酸処理等の前処理を行う。その後、めっき槽１３０で、導電性基材
１１０上に金属を析出させる。この後に、水洗槽１３１、黒化処理槽１３２、水洗槽１３
３、防錆処理槽１３４、水洗槽１３５を順次通して、それぞれで、導電性基材１１０上に
析出した金属の表面を黒化し、さらに防錆処理する。各処理工程後にある水洗槽は、１槽
しか図示していないが、必要に応じて複数の槽を用いたり、各処理工程の前に他の前処理
槽等があってもよい。次いで、接着層を積層したプラスチックフィルム基材１３６を導電
性基材１１０の導電性の凹部に析出した金属が転写されるように搬送ロール１２８上の導
電性基材１１０と圧着ロール１３７の間を通し、上記金属をプラスチックフィルム基材１
３６に転写して、導体層パターン付き基材１３８を連続的に製造することができる。得ら
れる導体層パターン付き基材１３８は、ロール状に巻き取ることができる。必要に応じて
、圧着ロール１３７を加熱することもできるし、図示はしないが、プラスチックフィルム
基材１３６を、圧着ロールを通過させる前にプレヒート槽を通して予備加熱してもよい。
また、転写したフィルムの巻取りには、必要に応じて、離型ＰＥＴ等を挿入してもよい。
さらに、金属が転写された後、フープ状導電性基材は、上記の工程を繰り返すこととなる
。このようにして、連続的に、高い生産性で導体層パターン付き基材を製造することがで
きる。
【００９３】
上記のようにして得られる導体層パターン付き基材を電磁波遮蔽部材として用いる場合
には、反射防止層、近赤外線遮蔽層等をさらに積層してもよい。導電性基材に析出した金
属を転写する基材そのものが反射防止層、近赤外線遮蔽層等の機能層を兼ねていてもよい
。さらに、導体層パターンに保護層を形成する際に用いられるカバーフィルム（例えば、
図１２の保護フィルム１８）が、反射防止層、近赤外線遮蔽層等の機能層を兼ねていても
よい。
【００９４】
また、本発明における導体層パターン付き基材は、上記のような回転ロールやフープを
利用した連続的なめっき方法に限らず枚葉で作製することも可能である。枚葉で行った場
合、めっき用導電性基材の作製時の取扱が容易であり、同一のめっき用導電性基材を繰り
返し使用した後に一箇所だけ絶縁層が剥離した、といった場合でもドラム状やフープ状の
基材であると特定部分だけの抜き取りあるいは交換は困難であるが、枚葉であれば不良が
発生しためっき用導電性基材のみを抜き取りあるいは交換することが可能である。このよ
うに枚葉で作製することにより、めっき用導電性基材に不具合が発生したときの対応が容
易である。枚葉状の導電性基材の厚みは適宜決定すればよいが、めっき槽内で液の攪拌等
に左右されない十分な強度を持たせることを考慮すると厚みは２０μｍ以上が好ましい。
厚すぎると重量が増え取扱が困難であるため１０ｃｍ以下の厚みであることが好ましい。
【００９５】
本発明における導体層パターン付き基材において、導体層パターンの開口率を高くする
ことができ、これにより透光性を優良にできる。本発明における導体層パターン付き基材
は、透光性電磁波遮蔽部材として使用することができる。
【００９６】
以上説明した、導体層パターン付き基材の製造法において、
転写に際し使用する別の基材を剥離用粘着フィルムとして使用して、上記導電性基材の凹
部に析出させた金属を剥離するために利用し、転写された導体層パターンをこの別の基材
からさらに剥離して使用しても良い。
【００９７】
また、前記に説明した導体層パターン付き基材の製造法において、
（ロ）上記導電性基材の凹部に析出させた金属を別の基材に転写する工程の代わりに（ロ′）上記導電性基材の凹部に析出させた金属を粘着フィルムを使用せず、それ自体を剥離する工程とすることにより、パターン化された金属箔（導体層パターン）を製造することができる。
【００９８】
図面を用いて、本発明に係るめっき用導電性基材の最外周について説明する。
図１５は、枚葉のめっき用導電性基材の一例を示す平面図である。めっき用導電性基材２００の外周部分２０１の凹部パターンに囲まれて内側部分２０１に凹部パターンが形成されている。この枚葉のめっき用導電性基材は、ロールに巻き付けて回転体として使用しても良い。図１６は、ドラム状めっき用導電性基材の一例を示す斜視図である。ドラム状めっき用導電性基材２０３の両端の部分が外周部２０１であり、それに形成された凹部パターンの間の内側部分２０２の凹部パターンが形成されている。凹部パターンは回転方向に連続して形成されている。
【実施例１】
【００９９】
（パターン仕様１）
以下の仕様で、パターン形成用のネガフィルムを作製した。光透過部のライン幅が１２μｍ、ラインピッチが３００μｍ、バイアス角度が４５°（正四角形のなかに、ラインが正四角形の辺に対して４５度の角度になるように配されている）で、格子状にパターンを１２０ｍ角のサイズで形成した。さらに、上記パターンの端から５ｍｍの領域幅で４辺にライン幅が１２μｍ、ラインピッチが１５０μｍ、バイアス角度が４５°の格子状パターンを形成した。この格子状パターンの平面図で左上隅の部分を模式的に図１７に示す。図中、実線が凹部ラインに対応する。最外周特有パターンに対応するパターン２０４と内側パターンに対応するパターン２０５のなかに、直線的に繋がったラインが存在する。
（凸状パターンの形成）
レジストフィルム（フォテックＲＹ３３１５、１０μｍ厚、日立化成工業株式会社製）を１５０ｍｍ角のステンレス板（ＳＵＳ３１６Ｌ、＃４００研磨仕上げ、厚さ５００μｍ、日新製鋼（株）製）の両面に貼り合わせた（図３（ａ）に対応する）。貼り合わせの条件は、ロール温度１０５℃、圧力０．５ＭＰａ、ラインスピード１ｍ／ｍｉｎで行った。次いで、パターン仕様１のネガフィルムを、ステンレス板の片面に静置した。紫外線照射装置を用いて、６００ｍｍＨｇ以下の真空下において、ネガフィルムを載置したステンレス板の上下から、紫外線を２５０ｍＪ／ｃｍ２照射した。さらに。１％炭酸ナトリウム水溶液で現像することで、ＳＵＳ板の上にライン幅１５〜１７μｍ、ラインピッチ３００μｍ、バイアス角度４５度の突起部レジスト膜（突起部；高さ１０μｍ）と、上記パターンの端から５ｍｍの領域幅で４辺にライン幅が１５〜１７μｍ、ラインピッチが１５０μｍ、バイアス角度が４５°の格子状パターンで、からなる突起部レジスト膜（突起部；高さ１０μｍ）形成した。なお、パターンが形成された面の反対面は、全面露光されているため、現像されず、全面にレジスト膜が形成されている（図３（ｂ）に対応する）。
【０１００】
（絶縁層の形成）
ＰＢＩＩ／Ｄ装置（ＴｙｐｅＩＩＩ、株式会社栗田製作所製）によりＤＬＣ膜を形成する。チャンバー内にレジスト膜が付いたままのステンレス基板を入れ、チャンバー内を真空状態にした後、アルゴンガスで基板表面のクリーニングを行った。次いで、チャンバー内にヘキサメチルジシロキサンを導入し、膜厚０．１μｍとなるように中間層を成膜した。次いで、トルエン、メタン、アセチレンガスを導入し、膜厚が２〜３μｍとなるように、中間層の上にＤＬＣ層を形成した（図３（ｃ）に対応する）。
【０１０１】
（凹部の形成；絶縁層の付着した凸状パターンの除去）
絶縁層が付着したステンレス基板を水酸化ナトリウム水溶液（１０％、５０℃）に浸漬し、時々揺動を加えながら８時間放置した。凸状パターンを形成するレジスト膜とそれに付着したＤＬＣ膜が剥離してきた。一部剥がれにくい部分があったため、布で軽くこすることにより全面剥離し、めっき用導電性基材を得た（図３（ｄ）に対応する）。
凹部の形状は、開口方向に向かって幅広になっており、その凹部側面の傾斜角は、前記境界面の角度と同じであった。凹部の深さは２〜３μｍであった。また、凹部の底部での幅は、１５〜１７μｍ、開口部での幅（最大幅）は１９〜２３μｍであった。凹部のピッチはピッチ３００μｍであった。また、最外周に形成された凹部のピッチは１５０μｍであった。
【０１０２】
（銅めっき）
さらに、上記で得られためっき用導電性基材のパターンが形成されていない面（裏面）
に粘着フィルム（ヒタレックスＫ−３９４０Ｂ、日立化成工業（株）製）を貼り付けた。
この粘着フィルムを貼り付けためっき用導電性基材を陰極として、また、含燐銅を陽極と
して電解銅めっき用の電解浴（硫酸銅（５水塩）２５０ｇ／Ｌ、硫酸７０ｇ／Ｌ、キュー
ブライトＡＲ（荏原ユージライト株式会社製、添加剤）４ｍｌ／Ｌの水溶液、３０℃）中
に浸し、両極に電圧をかけて電流密度を１０Ａ／ｄｍ２として、めっき用導電性基材の内側のパターンとなる凹部に析出した金属の厚さがほぼ４μｍになるまでめっきした。めっき用導電性基材の凹部の中とそれからあふれるようにめっきが形成された。
【０１０３】
（転写用粘着フィルムの作製）
厚さ１００μｍのポリエチレンテレフタレート（ＰＥＴ）フィルム（Ａ−４１００、東
洋紡績株式会社製）の表面にプライマー（ＨＰ―１、日立化成工業株式会社製）を厚さ１
μｍ）に、粘着層としてアクリルポリマー（ＨＴＲ−２８０、長瀬ケムテック（株）製）
を厚さ１０μｍに順次塗布して転写用粘着フィルムを作製した。
【０１０４】
（転写）
上記転写用粘着フィルムの粘着層の面と、上記めっき用導電性基材の銅めっきを施した
面を、ロールラミネータを用いて貼り合わせた。ラミネート条件は、ロール温度２５℃、
圧力０．１ＭＰａ、ラインスピード１ｍ／ｍｉｎとした。次いで、めっき転写用版に貼り
合わせた粘着フィルムを剥離したところ、上記めっき用導電性基材上に析出した銅が粘着
フィルムに転写されていた。これにより、ライン幅２３〜２５μｍ、ラインピッチ３００
μｍ、導体層厚さ（最大）４〜５μｍの格子状金属パターンと、上記パターンの端から５ｍｍの領域幅で、４辺に、ライン幅が２２〜２４μｍ、ラインピッチが１５０μｍ、バイアス角度が４５°、導体層厚さ（最大）３．５〜４．５μｍの格子状パターンを、形成した格子状金属パターンとからなる導体層パターン付き基材が得られた。
導体層の形状は、凹部の形状を反映して、図６（ｈ）に示されるように下部から上部（粘着層）に向かって幅広になっており、さらに凹部からあふれた部分が傘のように広がっていた。パターン端部にめっき焼けは発生せず、転写性も良好であった。
【０１０５】
（保護膜の形成）
上記で得られた導体層パターン付き基材の導体層パターンが存在する面に、ＵＶ硬化型
樹脂ヒタロイド７９８３ＡＡ３（日立化成工業（株）製）をコーティングし、ポリカーボ
ネートフィルム（マクロホールＤＥ、バイエル株式会社製、７５μｍ）でラミネートして
導体層パターンをＵＶ硬化型樹脂中に埋没させた後、紫外線ランプを用いて１Ｊ／ｃｍ２
の紫外線を照射してＵＶ硬化型樹脂を硬化させて、保護膜を有する導体層パターン付き基
材を得た。
【実施例２】
【０１０６】
（パターン仕様２）
以下の仕様で、パターン形成用のネガフィルムを作製した。光透過部のライン幅が１５μｍ、ラインピッチが３００μｍ、バイアス角度が４５°（正四角形のなかに、ラインが正四角形の辺に対して４５度の角度になるように配されている）で、格子状にパターンを１２０ｍ角のサイズで形成した。さらに、上記パターンの端から５ｍｍの領域幅で４辺に、ライン幅が１５μｍ、ラインピッチが７５μｍ、バイアス角度が４５°の格子状パターンを、形成した。この格子状パターンの平面図で左上隅の部分を模式的に図１８に示す。図中、実線が凹部ラインに対応する。最外周特有パターンに対応するパターン２０４と内側パターンに対応するパターン２０５のなかに、直線的に繋がったラインが存在する。
【０１０７】
パターン仕様を２とした以外は、全て実施例１と同様にして、導体層パターン付き基材を作製した。これにより、ライン幅２３〜２５μｍ、ラインピッチ３００μｍ、導体層厚さ（最大）４〜５μｍの格子状金属パターンと、上記パターンの端から２ｍｍの領域幅で４辺にライン幅が２１〜２３μｍ、ラインピッチが７５μｍ、バイアス角度が４５°、導体層厚さ（最大）３．０〜４．０μｍの格子状パターンを形成した格子状金属パターンとからなる導体層パターン付き基材が得られた。
導体層の形状は、凹部の形状を反映して、図６（ｈ）に示されるように下部から上部（粘着層）に向かって幅広になっており、さらに凹部からあふれた部分が傘のように広がっていた。パターン端部にめっき焼けは発生せず、転写性も良好であった。
【実施例３】
【０１０８】
（パターン仕様３）
以下の仕様で、パターン形成用のネガフィルムを作製した。光透過部のライン幅が１５μｍ、ラインピッチが３００μｍ、バイアス角度が４５°（正四角形のなかに、ラインが正四角形の辺に対して４５度の角度になるように配されている）で、格子状にパターンを１２０ｍｍ角のサイズで形成した。さらに、上記パターンの端から３ｍｍの領域幅で４辺に、ラインピッチが１５０μｍで、内側のメッシュと同一の部分のライン幅は１５μｍで、それ以外の部分のライン幅は３０μｍのバイアス角度が４５°の斜線を形成した。この格子状パターンの平面図で左上隅の部分を模式的に図１９に示す。図中、実線が凹部ラインに対応する。最外周特有パターンに対応するパターン２０４と内側パターンに対応するパターン２０５のなかに、直線的に繋がったラインが存在する。
【０１０９】
パターン仕様を３とした以外は、全て実施例１と同様にして、導体層パターン付き基材を作製した。これにより、ライン幅２３〜２５μｍ、ラインピッチ３００μｍ、導体層厚さ（最大）４〜５μｍの格子状金属パターンと、上記パターンの端から３ｍｍの領域幅で４辺に、内側のメッシュと同一の部分のライン幅の部分が２２〜２４μｍ、導体厚さが３．５〜４μｍ、それ以外の部分はライン幅が３７〜４０μｍ、導体厚さが３〜３．５μｍ、バイアス角度が４５°、斜線を成した格子状金属パターンとからなる導体層パターン付き基材が得られた。
導体層の形状は、凹部の形状を反映して、図６（ｈ）に示されるように下部から上部（粘着層）に向かって幅広になっており、さらに凹部からあふれた部分が傘のように広がっていた。パターン端部にめっき焼けは発生せず、転写性も良好であった。
【０１１０】
（比較例１）
（パターン仕様５）
以下の仕様で、パターン形成用のネガフィルムを作製した。光透過部のライン幅が１５μｍ、ラインピッチが３００μｍ、バイアス角度が４５°（正四角形のなかに、ラインが正四角形の辺に対して４５度の角度になるように配されている）で、格子状にパターンを１２０ｍ角のサイズで形成した。上記パターンの最外周には、別のパターンを形成しなかった。
【０１１１】
パターン仕様を５とした以外は、全て実施例１と同様にして、導体層パターン付き基材を作製した。これにより、ライン幅２３〜２５μｍ、ラインピッチ３００μｍ、導体層厚さ（最大）４〜５μｍの格子状金属パターンと、導体層パターン付き基材が得られた。
導体層の形状は、凹部の形状を反映して、図６（ｈ）に示されるように下部から上部（粘着層）に向かって幅広になっており、さらに凹部からあふれた部分が傘のように広がっていた。最外周から２ｍｍの領域幅でめっき焼けが発生し、その部分は転写しなかった。
【図面の簡単な説明】
【０１１２】
【図１】本発明のめっき用導電性基材の一例を示す斜視図。
【図２】図１のＡ−Ａ断面図。
【図３】めっき用導電性基材の製造方法を示す工程の一例を断面図。
【図４】中間層を有するめっき用導電性基材とその前駆体の断面図。
【図５】導体層パターン付き基材の作製例の前半を示す断面図。
【図６】導体層パターン付き基材の作製例の後半を示す断面図。
【図７】めっき用導電性基材の凹部内にめっきにより導体層パターンを形成した状態を示す断面図。
【図８】図７に示す凹部内の導体層パターンを転写して得られた導体層パターン付き基材の断面図。
【図９】導体層パターン付基材が他の基材に貼着された電磁波遮蔽部材の一例を示す断面図。
【図１０】導体層パターン付基材が他の基材に貼着された電磁波遮蔽部材の一例を示す断面図。
【図１１】導体層パターン付基材が他の基材に貼着された電磁波遮蔽部材の一例を示す断面図。
【図１２】導体層パターン付基材が他の基材に貼着された電磁波遮蔽部材の一例を示す断面図。
【図１３】回転体を用いて導体層パターン付き基材を連続的に作製するための装置の概念断面図。
【図１４】フープ状のめっき用導電性基材を用いて導体層パターン付き基材を連続的に作製するための装置の概念断面図。
【図１５】枚葉のめっき用導電性基材の一例を示す平面図。
【図１６】ドラム状めっき用導電性基材の一例を示す斜視図。
【図１７】実施例１で使用したネガの格子状パターンの一部平面図。
【図１８】実施例２で使用したネガの格子状パターンの一部平面図。
【図１９】実施例３で使用したネガの格子状パターンの一部平面図。
【符号の説明】
【０１１３】
１：めっき用導電性基材
２：導電性基材
３：絶縁層
４：凹部
５：感光性レジスト層（感光性樹脂層）
６：突起部
７：ＤＬＣ膜
８：中間層
９：導体層パターン
１０：転写用基材
１１：別の基材
１２：粘着剤層
１３：他の基材
１４：保護樹脂
１５：接着剤
１６：他の基材
１７：接着剤又は粘着剤
１８：保護フィルム
１００：電解浴
１０１：電解液
１０２：陽極
１０３：回転体
１０４：配管
１０５：ポンプ
１０６：金属
１０７：フィルム
１０８：圧着ロール
１０９：導体層パターン付き基材
１１０：フープ状の導電性基材
１１１〜１２８：搬送ロール
１２９：前処理槽
１３０：めっき槽（電解浴槽）
１３１：水洗槽
１３２：黒化処理槽
１３３：水洗槽
１３４：防錆処理槽
１３５：水洗槽
１３６：プラスチックフィルム基材（接着フィルム）
１３７：圧着ロール
１３８：導体層パターン付き基材
２００：めっき用導電性基材
２０１：外周部分
２０２：内側部分
２０４：最外周特有パターンに対応するパターン
２０５：内側パターンに対応するパターン
【図１】
2010007127.tif 000004
【図２】
2010007127.tif 000005
【図３】
2010007127.tif 000006
【図４】
2010007127.tif 000007
【図５】
2010007127.tif 000008
【図６】
2010007127.tif 000009
【図７】
2010007127.tif 000010
【図８】
2010007127.tif 000011
【図９】
2010007127.tif 000012
【図１０】
2010007127.tif 000013
【図１１】
2010007127.tif 000014
【図１２】
2010007127.tif 000015
【図１３】
2010007127.tif 000016
【図１４】
2010007127.tif 000017
【図１５】
2010007127.tif 000018
【図１６】
2010007127.tif 000019
【図１７】
2010007127.tif 000020
【図１８】
2010007127.tif 000021
【図１９】
2010007127.tif 000022